(57)【要約】【課題】耐摩耗性と良好な加工性とを維持しつつ、転がり抵抗を低減させることが可能なゴム組成物を提供することを目的とする。また、かかるゴム組成物を用いたタイヤを提供する。【解決手段】ゴム成分とカーボンブラックと加工助剤とを含み、前記カーボンブラックが、（１）熱重量分析法による１５０℃から４５０℃までの前記カーボンブラックの加熱減量が０．８７質量％以上であり、（２）前記カーボンブラックのトルエン着色透過度が９０％以上であり、（３）前記カーボンブラックの窒素吸着比表面積（Ｎ2ＳＡ）（ｍ2／ｇ）とヨウ素吸着量（ＩＡ）（ｍｇ／ｇ）との比が、１．１０≦｛（Ｎ2ＳＡ）／（ＩＡ）｝≦１．３０の関係を満たし、前記加工助剤が脂肪酸エステルおよび脂肪酸金属塩の少なくともいずれかであるゴム組成物である。また、それをトレッド等のタイヤ部材に適用したタイヤである。【選択図】なし【特許請求の範囲】
【請求項１】
ゴム成分とカーボンブラックと加工助剤とを含み、
前記カーボンブラックが、
（１）熱重量分析（ＴＧＡ）法による１５０℃から４５０℃までの加熱減量が、０．８７質量％以上であり、
（２）トルエン着色透過度が９０％以上であり、
（３）窒素吸着比表面積（Ｎ2ＳＡ）（ｍ2／ｇ）とヨウ素吸着量（ＩＡ）（ｍｇ／ｇ）との比が、１．１０≦｛（Ｎ2ＳＡ）／（ＩＡ）｝≦１．３０の関係を満たし、
前記加工助剤が脂肪酸エステルおよび脂肪酸金属塩の少なくともいずれかであるゴム組成物。
【請求項２】
前記カーボンブラックのセチルトリメチルアンモニウムブロマイド（ＣＴＡＢ）吸着比表面積が７５〜１５０ｍ2／ｇであり、かつ、前記カーボンブラックのジブチルフタレート（ＤＢＰ）吸油量が１１０〜２２０ｍｌ／１００ｇである請求項１に記載のゴム組成物。
【請求項３】
前記加工助剤が、炭素数３〜３０の直鎖または分岐の飽和または不飽和の脂肪酸エステルまたはその金属塩である請求項１または２に記載のゴム組成物。
【請求項４】
前記加工助剤の融点が８０〜１２０℃である請求項１〜３のいずれか１項に記載のゴム組成物をタイヤ部材のいずれかに適用したゴム組成物。
【請求項５】
前記加工助剤の脂肪族金属塩の金属が、Ｚｎ、Ｎａ、Ｍｇ、Ｃａ、Ｃｏ、Ｎｉ、Ｂａ、Ｆｅ、Ａｌ、ＣｕおよびＭｎからなる群から選択される少なくとも１種である請求項１に記載のゴム組成物。
【請求項６】
請求項１〜５のいずれか１項に記載のゴム組成物をタイヤ構成部材に含む空気入りタイヤ。
【発明の詳細な説明】
【技術分野】
【０００１】
本発明は、ゴム組成物およびそのゴム組成物を用いた空気入りタイヤに関するものである。
【背景技術】
【０００２】
一般に、タイヤのトレッドには高い耐摩耗性が要求されるため、トレッド用のゴム組成物には、補強性の高い充填剤としてカーボンブラックが配合される。また、使用するカーボンブラックの諸物性を選択することで、タイヤの諸性能を調節することができる。例えば、セチルトリメチルアンモニウムブロマイド吸着比表面積の大きいカーボンブラックを適用することで、カーボンブラックとゴム成分との接触面積を増加させることができる。また、ジブチルフタレート吸油量を増加させ、カーボンブラックとゴム成分との相互作用を増加させることができる。それらの結果として、ゴム組成物の耐摩耗性を向上させることができる。そして、カーボンブラックの配合量を増やすことによってもゴム組成物の耐摩耗性を向上させることができる。
【０００３】
一方、エネルギー、省資源の社会的要請の下、自動車の燃料消費を節約するために、タイヤの転がり抵抗を低減することが求められるようになってきた。これに対して、トレッドに適用するゴム組成物の補強性充填剤として、セチルトリメチルアンモニウムブロマイド吸着比表面積の小さいカーボンブラックを適用して、カーボンブラックとゴム成分との接触面積を低減し、ジブチルフタレート吸油量が少ないカーボンブラックを適用して、カーボンブラックとゴム成分との相互作用を低下させることで、タイヤの転がり抵抗を低減することができる。また、カーボンブラックの配合量を減らすことによってもタイヤの転がり抵抗を低減することができる。
【０００４】
しかしながら、トレッド用ゴム組成物に用いるカーボンブラックの性質を制御してタイヤの特性を制御する場合、上述のように耐摩耗性の向上と転がり抵抗の低減とは、二律背反の関係にあり、タイヤの耐摩耗性を悪化させることなく転がり抵抗を低減させることは困難であった。
【０００５】
これに対して、特許文献１には、窒素吸着比表面積（Ｎ2ＳＡ）、ジブチルフタレート吸油量および凝集体空隙容積が特定の範囲にあるカーボンブラックを適用することで、耐摩耗性および低発熱性に優れたゴム組成物が得られることが開示されている。
また、特許文献２には、水銀ポロシメーター法による細孔容積と水銀ポロシメーター法における細孔分布の最大ピークを占める細孔の容積とが特定の範囲にあるカーボンブラックを適用することで、補強性および低発熱性が改善されたゴム組成物が得られることが開示されている。
さらに、特許文献３には、窒素吸着等温線から算出した細孔容積（ｍｌ／ｇ）とセチルトリメチルアンモニウムブロマイド吸着比表面積（ｍ2／ｇ）とが一定の関係を満たすカーボンブラックを配合することにより耐摩耗性に優れ、転がり抵抗が低いゴム組成物が得られることが開示されている。
【０００６】
しかし、上記の技術をもってしても、耐摩耗性と転がり抵抗の低減とを高度に両立することは難しく、依然として更なる改良が求められていた。
【０００７】
また一方で、耐摩耗性を維持しつつ転がり抵抗の低減を図ろうとして、種々の改良を加えると、加工性が低下することがある。
従って、耐摩耗性と転がり抵抗の低減とを高度に両立しながらも、さらに良好な加工性を維持できるゴム組成物が開発されれば、タイヤのゴム材料として非常に有意なものとなる。
【０００８】
【特許文献１】特開平２−１２９２４２号公報
【特許文献２】特開平３−１４９２３６号公報
【特許文献３】特開２００６−１６０８７３号公報
【発明の開示】
【発明が解決しようとする課題】
【０００９】
本発明は、上記従来の課題を解決することを目的とする。すなわち、本発明は、耐摩耗性と良好な加工性とを維持しつつ、転がり抵抗を低減させることが可能なゴム組成物を提供することを目的とする。また、かかるゴム組成物を用いた空気入りタイヤを提供することを目的とする。
【課題を解決するための手段】
【００１０】
本発明者は、上記目的を達成するために鋭意検討した結果、下記本発明に想到し、当該目的を達成し得ることを見出した。すなわち、本発明は、ゴム成分とカーボンブラックと加工助剤とを含み、前記カーボンブラックが、（１）熱重量分析（ＴＧＡ）法による１５０℃から４５０℃までの加熱減量が、０．８７質量％以上であり、（２）トルエン着色透過度が９０％以上であり、（３）窒素吸着比表面積（Ｎ2ＳＡ）（ｍ2／ｇ）とヨウ素吸着量（ＩＡ）（ｍｇ／ｇ）との比が、１．１０≦｛（Ｎ2ＳＡ）／（ＩＡ）｝≦１．３０の関係を満たし、前記加工助剤が脂肪酸エステルおよび脂肪酸金属塩の少なくともいずれかであるゴム組成物である。また、本発明は、上記ゴム組成物をタイヤ構成部材に含む空気入りタイヤである。
【発明の効果】
【００１１】
本発明によれば、耐摩耗性と良好な加工性とを維持しつつ、転がり抵抗を低減させることが可能なゴム組成物を提供することができる。また、かかるゴム組成物を用いた空気入りタイヤを提供することができる。
【発明を実施するための最良の形態】
【００１２】
［１．ゴム組成物］
本発明のゴム組成物は、ゴム成分とカーボンブラックと加工助剤とを含む。以下、各成分について説明する。
【００１３】
（ゴム成分）
本発明のゴム組成物のゴム成分は、少なくともジエン系ゴムであることが好ましく、ゴム成分中、ジエン系ゴムを１０質量％以上含むことが好ましい。ここで、ジエン系ゴムとしては、天然ゴム（ＮＲ）の他、ポリイソプレンゴム（ＩＲ）、ポリブタジエンゴム（ＢＲ）、スチレン−ブタジエン共重合体ゴム（ＳＢＲ）、スチレン−イソプレン共重合体ゴム（ＳＩＲ）、アクリロニトリル−ブタジエン共重合体ゴム（ＮＢＲ）、エチレン−プロピレン−ジエン三元共重合体ゴム（ＥＰＤＭ）、ブチルゴム（ＩＩＲ）、ハロゲン化ブチルゴム等のジエン系合成ゴムが挙げられる。なお、これらゴム成分は、１種単独で用いてもよいし、２種以上のブレンドとして用いてもよい。
【００１４】
（カーボンブラック）
本発明に係るカーボンブラックは、下記（１）〜（３）の関係を満たす。すなわち、
（１）熱重量分析（ＴＧＡ）法による１５０℃から４５０℃までのカーボンブラックの加熱減量が、０．８７質量％以上であり、
（２）カーボンブラックのトルエン着色透過度が９０％以上であり、
（３）カーボンブラックの窒素吸着比表面積（Ｎ2ＳＡ）（ｍ2／ｇ）とヨウ素吸着量（ＩＡ）（ｍｇ／ｇ）との比が、１．１０≦｛（Ｎ2ＳＡ）／（ＩＡ）｝≦１．３０の関係を満たす。
【００１５】
カーボンブラックを硝酸ガスにより酸化処理すると、カーボンブラックに表面官能基を多く導入できることはよく知られている。ただし、この方法では、カーボンブラックの細孔が賦活化されポーラス化する（すなわち、Ｎ2ＳＡ−ＣＴＡＢ値が増加する）ので、ゴム成分が入ることができない微細孔が増加し、耐摩耗性が低下してしまう。
【００１６】
そこで、本発明では、上記（１）および（３）の条件により、ポーラス化が抑制され、表面官能基をより多く存在させたカーボンブラックとすることができる。そして、このようなカーボンブラックを配合し、空気入りタイヤとすることで、耐摩耗性を維持しつつ転がり抵抗の低減を達成でき、あるいは転がり抵抗を維持しつつ耐摩耗性の向上を達成することができる。
【００１７】
ここで、（１）の条件である加熱減量が０．８７質量％未満であるとタイヤの転がり抵抗が悪化する。カーボンブラックの生産性を考慮すると、加熱減量は１．５質量％以下であることが好ましい。この観点から、加熱減量は０．８８〜１．４質量％であることがより好ましく、０．８９〜１．２質量％であることがさらに好ましい。
【００１８】
（２）の条件であるトルエン着色透過度が９０％未満であると、ゴム成分との補強性を低下し耐摩耗性が低下してしまう。トルエン着色透過度は９１〜９９％であることが好ましい。
【００１９】
本発明に用いられるカーボンブラックのＣＴＡＢは、７５〜１５０ｍ2／ｇであることが好ましい。ＣＴＡＢが７５ｍ2／ｇ以上であれば耐摩耗性が向上するので好ましく、ＣＴＡＢが１５０ｍ2／ｇ以下であれば転がり抵抗が低減するので好ましい。さらに、ＣＴＡＢが１５０ｍ2／ｇ以下であればカーボンブラックが微粒径になり過ぎて分散不良となることも防ぐことができる。一般に、微粒径のカーボンブラックはゴム成分への分散性が悪く、カーボンブラックのゴム組成物中での分散状態が悪いとゴム組成物の耐摩耗性が低下してしまうことが多いからである。この分散状態を改善しようとすると、ゴム組成物の加工性および生産性を著しく悪化させることにもなる。これらの観点から、ＣＴＡＢが、８０〜１４０ｍ2／ｇであることがより好ましい。
【００２０】
また、本発明に用いられるカーボンブラックのジブチルフタレート吸油量（以下、「ＤＢＰ」という）は、１１０〜２２０ｍｌ／１００ｇであることが好ましい。ＤＢＰが１１０ｍｌ／１００ｇ以上であれば耐摩耗性が向上するので好ましく、ＤＢＰが２２０ｍｌ／１００ｇ以下であればゴム組成物の加工性が向上するので好ましい。これらの観点から、ＤＢＰは１１０〜１９５ｍｌ／１００ｇであることがより好ましい。
【００２１】
本発明に用いられるカーボンブラックの配合量は、ゴム成分１００質量部に対して１０〜１００質量部であることが好ましく、３０〜５５質量部であることがより好ましい。
上記カーボンブラックの配合量がゴム成分１００質量部に対して１０質量部以上であれば、ゴム組成物の耐摩耗性が向上し、１００質量部以下であれば、ゴム組成物の低発熱性が向上して、そのゴム組成物を用いたタイヤの転がり抵抗が低減し、低燃費性が向上するので好ましい。
【００２２】
本発明に適用されるカーボンブラックの各特性値は、下記の測定方法によって得られる値とする。
【００２３】
（ｉ）ＣＴＡＢ吸着比表面積（単位：ｍ2／ｇ）
ＡＳＴＭ  Ｄ３７６５法により測定し、単位重量当たりの比表面積で求める。
（ii）ＤＢＰ吸油量（単位：ｍｌ／１００ｇ）
ＡＳＴＭ  Ｄ２４１４法により測定し、カーボンブラック１００ｇ当たりに吸収されるジブチルフタレート（ＤＢＰ）の量（ｍｌ）を求める。
（iii）窒素吸着比表面積（Ｎ2ＳＡ  単位：ｍ2／ｇ）
ＪＩＳ  Ｋ６２１７−１：２００１によりカーボンブラック表面に吸着した窒素量を測定し、その値から比表面積を算出する。
【００２４】
（iv）トルエン着色透過度
ＡＳＴＭ  Ｄ１５１４法により測定して求める。
（Ｅ）ヨウ素吸着量（単位：ｍｇ／ｇ）
ＡＳＴＭ  Ｄ１５１０法により測定して求める。
（ｖ）加熱減量（単位：質量％）
カーボンブラックの加熱減量は熱重量分析（ＴＧＡ）によって測定し求める。すなわち、１０ｍｇのカーボンブラックを２時間、１５０℃で真空加熱後、窒素雰囲気下、昇温速度１０℃／ｍｉｎで７００℃まで加熱し、１５０℃から４５０℃まで昇温したときの供試カーボンブラックの質量の減少分を求め、これを質量％で表わす。
【００２５】
上記（１）〜（３）の条件を満たすカーボンブラックは、実施例の表１の条件で製造することができる。
【００２６】
（加工助剤）
上記のようなカーボンブラックの配合により生じる加工性の低下を防ぐため、本発明のゴム組成物には、所定の加工助剤が含有されている。当該加工助剤の含有により、良好な加工性を損ねることなく、耐摩耗性を維持し転がり抵抗を低減させることができる。
なお、作業性の低下を防ぐために、カーボンブラックの大粒子化や低ストラクチャー化によって粘度を低減させる方法もあるが、この場合、耐摩耗性が低下してしまう。
【００２７】
このような加工助剤としては、脂肪酸エステルおよび脂肪酸金属塩の少なくともいずれかを用いる。
【００２８】
脂肪酸エステルとなる脂肪酸としては、炭素数３〜３０の直鎖または分岐の飽和または不飽和の脂肪酸で、ラウリン酸、ミリスチン酸、パルミチン酸、ステアリン酸、オレイン酸、リノール酸が挙げられる。脂肪酸エステルとなるエステル化物としては、炭素数１０以下の低級アルコールが挙げられる。また、加工助剤の融点は、加工時、例えば、バンバリーミキサーでの配合時溶融させることを考慮して、８０〜１２０℃であることが好ましい。
【００２９】
上記脂肪酸と塩を形成する金属としては、Ｚｎ、Ｎａ、Ｍｇ、Ｃａ、Ｃｏ、Ｎｉ、Ｂａ、Ｆｅ、Ａｌ、ＣｕおよびＭｎからなる群から選択される少なくとも１種が好ましい。特に、Ｚｎが好ましい。脂肪酸金属塩は単独でも２種以上を併用してもよい。
【００３０】
加工助剤は、ゴム成分１００質量部に対して、０．５〜２０質量部の範囲で添加されることが好ましく、０．５〜１０質量部の範囲で添加されることがより好ましい。加工助剤は、カーボンブラックの分散に大きな効果を示し、この分散性改良効果によって、粘度低減および粘度上昇抑制が可能となる。
【００３１】
（その他の成分）
本発明のゴム組成物には、上記各成分の他に、加硫剤、加硫促進剤、プロセス油、老化防止剤、スコーチ防止剤、亜鉛華、ステアリン酸等のゴム業界で通常使用される配合剤を、本発明の目的を害しない範囲内で適宜選択して配合することができる。これら配合剤としては、市販品を好適に使用することができる。
【００３２】
（本発明のゴム組成物の製造方法）
本発明のゴム組成物は、上記各成分および任意成分である配合剤を、バンバリーミキサー、ロール、インターナルミキサー等の混練機を用いて混練りすることによって得られる。このようにして得られたゴム組成物は、熱入れ、押出加工または圧延加工を経て、成形加工後、加硫を行い、タイヤや各種工業用ゴム製品に加工される。
【００３３】
［２．空気入りタイヤ］
本発明の空気入りタイヤは、上記ゴム組成物をタイヤ構成部材のいずれかに含有させてなる。タイヤ部材としては、例えば、トレッド、アンダートレッド、サイドウォール、カーカスコーティングゴム、ベルトコーティングゴム、ビードフィラー、チェーファー、ビードコーティングゴム、クッションゴム等が挙げられる。
【００３４】
本発明の空気入りタイヤにおいては、上記ゴム組成物をトレッドに用いることが特に好ましく、上記ゴム組成物をトレッドに用いたタイヤは、耐摩耗性に優れる上、転がり抵抗が低く、低燃費性に優れる。なお、本発明の空気入りタイヤに充填される気体としては、通常の或いは酸素分圧を変えた空気、または窒素等の不活性ガスが挙げられる。
【実施例】
【００３５】
以下に、実施例を挙げて本発明をさらに詳しく説明するが、本発明は下記の実施例に何ら限定されるものではない。
【００３６】
［カーボンブラックの製造］
原料油として石油系重質油、燃料としてＡ重油を用い、通常のカーボンブラック製造炉にて下記表１の製造条件によりカーボンブラックＡ〜Ｊを製造した。製造したカーボンブラックＡ〜Ｊのトルエン着色透過度、ＣＴＡＢ、Ｎ2ＳＡ、ＤＢＰ、ＩＡ、Ｎ2ＳＡ／ＩＡおよび加熱減量を下記表２に示す。なお、これらの測定方法は既述の通りである。
【００３７】
【表１】
2009040904.tif 000002
【００３８】
【表２】
2009040904.tif 000003
【００３９】
［実施例１〜３および比較例１〜７］
下記表３に示す配合で、かつ、下記表４に示すカーボンブラックＡ〜Ｇおよび所定量の加工助剤を用い、バンバリーミキサーでこれらを混練して、ゴム組成物（比較例１〜７および実施例１〜３）を製造した。なお、加工助剤としては、アクチブラストＰＰ（ラインケミー社製、融点１０２℃）を使用した。
【００４０】
得られた７種類のゴム組成物をトレッドに用いて、サイズ１１Ｒ２２．５のトラック用空気入りタイヤを７種類試作し、下記方法で各タイヤの耐摩耗性および転がり抵抗、加工性を評価した。結果を表４に示す。
【００４１】
（１）加工性（ムーニー粘度）
ＪＩＳ  Ｋ６３００により、予熱時間１分、ローター作動時間４分、温度１３０℃の条件にてムーニー粘度（ＭＬ1+4）を測定し、比較例２の値を１００として指数で表示した。この指数が小さいほど加工性が優れている。
【００４２】
（２）タイヤの耐摩耗性と転がり抵抗
タイヤのサイズは、１１Ｒ２２．５とし、下記のようにして耐摩耗性と転がり抵抗の評価を行った。
ｉ）耐摩耗性
該当するカーボンブラックを配合したゴム組成物をトレッド部にもつトラック用タイヤを作製し、車両に装着した。４万キロ走行した時点での溝の減量を測定し、比較基準となるタイヤの逆数を１００として、指数化した。この値が大きいほど耐摩耗性が優れる。
【００４３】
ii)転がり抵抗
転がり抵抗は、ドラム上でフリー回転させたときの走行抵抗を測定した。これにより得た転がり抵抗値により下記式にしたがって転がり抵抗指数を求め、これにより転がり抵抗を評価した。
式：転がり抵抗指数＝（対称タイヤの転がり抵抗）×１００／（従来のタイヤの転がり抵抗）
転がり抵抗指数が小さいほど、転がり抵抗はより改良されていることを意味する。
【００４４】
【表３】
2009040904.tif 000004
【００４５】
表３中の老化防止剤は、Ｆｌｅｘｓｙｓ社製のＳａｎｔｏｆｌｅｘ６ＰＰＤであり、加硫促進剤は、大内新興化学工業社製のノクセラーＣＺである。
【００４６】
【表４】
2009040904.tif 000005
【００４７】
実施例１〜３のゴム組成物を用いたタイヤでは、耐摩耗性と良好な加工性とを維持しつつ、転がり抵抗を低減させることができた。
【産業上の利用可能性】
【００４８】
本発明のゴム組成物は、大型車両用（トラック・バス用、建設車両用、鉱山用等）、農業用、小型トラック用、乗用車用、軽乗用車用および軽トラック用等の各種空気入りタイヤ、特に空気入りラジアルタイヤのトレッド用部材、サイドウォール用部材として好適に用いられる。